Resin composition excellent in impact strengthA resin composition is disclosed, which comprizes (I) a graft copolymer using a medium-size rubber particles grown by an acid-group-containing latex, (II) a graft copolymer using small-size rubber particles, (III) a styrene-acrylonitrile copolymer, and/or (IV) a styrene-maleimide copolymer, said resin composition containing 5-40 weight % of rubber. The resin composition is not only superior in impact strength, planar impact strength in particular and gloss, but is favorable in moldability and heat resistance.A resin composition of graft copolymers (I and II) and copolymers (III and IV) excellent in impact strength comprising: a graft copolymer (I) comprising a rubber polymer part (A) whose volume average particle size determined by the transmission type electron microscope analysis--image analysis method (TEM method) is 250-800 nm and a graft part (a) whose volume ratio to said rubber copolymer part (A): (a)/(A) is 0.10-0.80, anda graft copolymer (II) comprising a rubber polymer part (B) whose volume average particle size by the TEM method is 60-160 nm and a graft part (b) whose volume ratio to said rubber copolymer part (B): (b)/(B) is 0.30-1.00, wherein(i) the volume ratio of said rubber polymer part (A) to said rubber polymer parts (A) plus (B): A/(A+B) is 0.4-0.9,(ii) said rubber polymer parts (A) and (B) are at least one selected from the group consisting of diene rubber polymers, olefin rubber polymers and acryl rubber polymers,(iii) said rubber polymer part (A) is a rubber polymer produced by a coagulation growth method using an acid group-containing latex (C) to control the volume average particle size of a (A) while avoiding substantial formation of coagulates, latex (C) being prepared by polymerizing 5-25 weight % of at least one of unsaturated acids (c) selected from the group consisting of acrylic acid, methacrylic acid, itaconic acid and crotonic acid, 5-30 weight % of at least one of alkyl acrylates (d) 1-12 in carbon number of alkyl group, 80-20 weight % of at least one of alkyl methacrylates (e) 1-12 in carbon number of alkyl group, and 0-40 weight % of at least one of other monomers (f) copolymerizable with (c), (d), (e), consisting of aromatic vinyl compounds, compounds having at least two polymerizable functional groups in a molecule said compounds being selected from the group consisting of aryl methacrylate, polyethylene glycol dimethacrylate, triaryl cyanulate, triaryl isocyanulate and triaryl trimellitate and vinyl cyanide compounds,(iv) said graft parts (a), (b) are polymers comprising 15-60 mol % of a vinyl cyanide compound, 40-85 mol % of an aromatic vinyl compound and 0-30 mol % of a copolymerizable monomer (100 mol % in total),a copolymer (III) comprising 15-60 mol % of a vinyl cyanide compound, 40-85 mol % of an aromatic vinyl compound and 0-30 mol % of a monomer copolymerizable therewith (100 mol % in total), and/ora copolymer (IV) comprising 15-60 mol % of a vinyl cyanide compound, 2-45 mol % of a maleimide compound, 35-80 mol % of an aromatic vinyl compound and 0-30 mol % of a monomer copolymerizable therewith (100 mol % in total),the reduced viscosity of the resin composition of methyl ethyl ketone soluble matters (30° C., in N, N-dimethylformamide solution) is 0.3-1.2 dl/g, andthe content of said rubber polymer part is 5-40 weight % of the resin composition.
내충격성이 우수한 수지조성물(RESIN COMPOSITION EXCELLENT IN IMPACT RESISTANCE)(I) 산기 함유 라텍스에 의해 성장된 중간 크기의 고무 입자를 이용한 그래프트 공중합체, (II) 작은 크기의 고무 입자를 이용한 그래프트 공중합체, (III) 스티렌- 아크릴로니트릴 공중합체 및/또는 (IV) 스티렌-말레이미드 공중합체를 포함하며, 상기 수지 조성물은 5-40 중량%의 고무를 함유한다. 수지 조성물은 충격 강도, 특히 면상 충격 강도 및 광택이 우수할 뿐만 아니라 성형성 및 내열성도 양호하다.투과형 전자현미경으로 측정된 체적 평균 입경의 고무 중합체 부분(A)을 포함하는 그라프트 공중합체(I)를 포함하는 충격 강도가 우수한 그래프트 공중합체(I 및 II) 및 공중합체(III 및 IV)의 수지 조성물: 분석-이미지 분석법(TEM법)이 250-800 nm이고, 상기 고무 공중합체 부분(A):(a)/(A)에 대한 부피비가 0.10-0.80인 그래프트 부분(a), 및 그래프트 공중합체( II) TEM 방법에 의한 체적 평균 입자 크기가 60-160 nm인 고무 중합체 부분(B) 및 상기 고무 공중합체 부분(B)에 대한 체적비가 (b)/(B)인 그래프트 부분(b)을 포함하는 (i) 고무 중합체 부분(A) 대 고무 중합체 부분(A)에 (B)를 더한 부피 비율: A/(A+B)는 0.4-0.9이고, (ii) 상기 고무 중합체 부분 (A) 및 (B)는 디엔 고무 중합체, 올레핀 고무 중합체 및 아크릴 고무 중합체로 이루어진 군으로부터 선택된 하나 이상이고, (iii) 상기 고무 중합체 부분 (A)는 고무 중합체 p 산기 함유 라텍스(C)를 사용하여 응고 성장 방법에 의해 유도되어 (A)의 부피 평균 입자 크기를 조절하면서 응고물의 실질적인 형성을 피하며, 라텍스(C)는 5-25 중량% 중합하여 제조되며, 아크릴산, 메타크릴산, 이타콘산 및 크로톤산으로 이루어진 군에서 선택되는 불포화산(c) 중 하나 이상, 알킬기의 탄소수 1~12의 알킬아크릴레이트(d) 중 하나 이상 5~30 중량% , 80-20 중량%의 알킬 메타크릴레이트(e) 1-12의 알킬기 탄소수 중 하나 이상, 및 (c)와 공중합 가능한 다른 단량체 (f) 중 하나 이상 0-40 중량%, (d) ), (e) 방향족 비닐 화합물, 분자 내에 2개 이상의 중합성 작용기를 갖는 화합물로 이루어진 화합물 상기 화합물은 아릴 메타크릴레이트, 폴리에틸렌 글리콜 디메타크릴레이트, 트리아릴 시아네이트, 트리아릴 이소시아네이트 및 트리아릴 트리멜리테이트 및 비닐 시안화물로 이루어진 군으로부터 선택되며, 화합물, (iv) 상기 그라프 t 부분 (a), (b)는 15-60 mol%의 비닐 시안화물 화합물, 40-85 mol%의 방향족 비닐 화합물 및 0-30 mol%의 공중합성 단량체를 포함하는 중합체(총 100 mol%) ,비닐 시안화물 화합물 15-60 mol%, 방향족 비닐 화합물 40-85 mol% 및 이들과 공중합 가능한 단량체 0-30 mol% (총 100 mol%)를 포함하는 공중합체 (III), 및/또는 15-60 mol%의 비닐 시안화물 화합물, 2-45 mol%의 말레이미드 화합물, 35-80 mol%의 방향족 비닐 화합물 및 0-30 mol%의 이들과 공중합 가능한 단량체를 포함하는 공중합체 (IV) (100 mol %), 메틸에틸케톤 가용물(30℃, N,N-디메틸포름아미드 용액 중)의 수지 조성물의 환원 점도는 0.3-1.2 dl/g이고, 상기 고무 중합체 부분의 함량은 5- 수지 조성물의 40중량%인 것을 특징으로 하는, 충격강도가 우수한 그래프트 공중합체(I 및 II) 및 공중합체(III 및 IV)의 수지 조성물.